(57)【特許請求の範囲】
【請求項１】
ホットメルト湿気表示組成物であって、
少なくとも５重量％の水不溶性熱可塑性高分子と、
少なくとも３重量％の陰イオン界面活性剤と、
ロイコ染料と、
酸、ロジン系粘着付与剤、可塑剤、及びこれらの組み合わせからなる群から選択される少なくとも１０重量％の成分
とを含み、
均質でありかつ水と接触した後で変色を呈する、ホットメルト湿気表示組成物。
【請求項２】
前記組成物が、少なくとも２重量％の酸を含む、請求項１に記載の湿気表示組成物。
【請求項３】
前記組成物が、少なくとも２重量％のロジン酸を含む、請求項１に記載の湿気表示組成物。
【請求項４】
前記組成物が、酸、ロジン系粘着付与剤、及び可塑剤からなる群から選択される少なくとも２つの成分を含み、前記ロジン系粘着付与剤が前記酸とは異なる、請求項１に記載の湿気表示組成物。
【請求項５】
前記組成物が、少なくとも約１５重量％のロジン系粘着付与剤、可塑剤、又はこれらの組み合わせを含む、請求項１に記載の湿気表示組成物。
【請求項６】
前記組成物が、少なくとも約１５重量％の可塑剤、酸、又はこれらの組み合わせを含む、請求項１に記載の湿気表示組成物。
【請求項７】
前記組成物が、約５重量％〜３０重量％以下の陰イオン界面活性剤を含む、請求項１に記載の湿気表示組成物。
【請求項８】
前記組成物が、１１０℃で１日間維持されたときに均質のままである、請求項１に記載の湿気表示組成物。
【請求項９】
前記ロイコ染料以外の着色剤を更に含む、請求項１に記載の湿気表示組成物。
【請求項１０】
使い捨て吸収性物品であって、
第１の基材と、
前記第１の基材上に配置された請求項１に記載のホットメルト湿気表示組成物
とを含む、使い捨て吸収性物品。
【発明の詳細な説明】
【技術分野】
【０００１】
本発明は、ロイコ染料を含みかつ水に晒された後で色が変化する組成物を配合することを対象とする。
【背景技術】
【０００２】
ホットメルト湿気表示組成物は、組成物の湿気の状態における変化の可視表示を提供するために使用され、おむつの交換が必要であるという可視表示を提供するために、おむつによく使用される。ホットメルト湿気表示組成物は、多くの場合、ブロモクレゾールグリーンやブロモフェノールブルーなどのｐＨ感受性着色剤で形成される。そのような着色剤は、ｐＨの変化の結果として、黄などの第１の色から緑などの第２の色に変わる。
【０００３】
ロイコ染料は、揮発性有機溶媒系変色組成物にも使用されてきた。ロイコ染料は、２つの形態を有する染料分子であり、それらのうちの１つは無色であり、もう１つは有色である。ロイコ染料は、多くの場合、固体粒子として供給される。
【０００４】
ホットメルトアプリケータは、典型的には、ホットメルト組成物を適切に分注するために微粒子を含まない組成物を必要とする。ホットメルト組成物中に粒子が存在するとき、その粒子は、典型的にそのような組成物を塗布するために使用される塗布装置を詰まらせ得、組成物が基材上に塗布されるときに形成されるパターンの精細度に支障をきたし得、また塗布前に大量のホットメルト組成物を保持する「鉢」又は容器の底に沈降する傾向がある。
【先行技術文献】
【特許文献】
【０００５】
【特許文献１】米国特許出願公開第２０１０／２６４３６９号明細書
【特許文献２】米国特許出願公開第２００９／３２６４９４号明細書
【特許文献３】米国特許出願公開第２０１２／１４３１６０号明細書
【発明の概要】
【発明が解決しようとする課題】
【０００６】
水、尿、生理食塩水などの水性液体と接触されたときに独特な変色を提供し、既存のホットメルトアプリケータ機器を使用して塗布されうるホットメルト湿気表示組成物を有することが望ましい。
【課題を解決するための手段】
【０００７】
一態様では、本発明は、水不溶性熱可塑性高分子、陰イオン界面活性剤、ロイコ染料、並びに酸、ロジン系粘着付与剤、及びこれらの組み合わせからなる群から選択された成分を含むホットメルト湿気表示組成物であって、均質でありかつ水との接触後に変色を呈するホットメルト湿気表示組成物を特徴とする。いくつかの実施形態では、本組成物は、更に、可塑剤を含む。他の実施形態では、本組成物は、更に、少なくとも１０重量％の可塑剤を含む。別の実施形態では、本組成物は、溶存ロイコ染料粒子を含む。
【０００８】
別の態様では、本発明は、少なくとも５重量％の水不溶性熱可塑性高分子、少なくとも３重量％の陰イオン界面活性剤、ロイコ染料、並びに酸、ロジン系粘着付与剤、可塑剤、及びこれらの組み合わせからなる群から選択される少なくとも１０重量％の成分を含むホットメルト湿気表示組成物であって、均質でありかつ水と接触後に変色を呈する、ホットメルト湿気表示組成物を特徴とする。一実施形態では、本組成物は、少なくとも５重量％のロジン系粘着付与剤を含む。他の実施形態では、本組成物は、約１０重量％〜６０重量％以下のロジン系粘着付与剤を含む。
【０００９】
別の実施形態では、本組成物は、約１０重量％〜６０重量％以下の酸、ロジン系粘着付与剤、又はこれらの組み合わせを含み、酸はロジン酸を含み、ロジン系粘着付与剤はロジン酸とは異なる。一実施形態では、本組成物は、少なくとも２０重量％の酸、ロジン系粘着付与剤、又はこれらの組み合わせを含み、ロジン系粘着付与剤は酸とは異なる。
【００１０】
いくつかの実施形態では、本組成物は、少なくとも２重量％の酸を含む。他の実施形態では、本組成物は、少なくとも２重量％のロジン酸を含む。
【００１１】
他の実施形態では、本組成物は、少なくとも５重量％の可塑剤を含む。
【００１２】
他の実施形態では、本組成物は、酸、ロジン系粘着付与剤、及び可塑剤からなる群から選択される少なくとも２つの成分を含み、ロジン系粘着付与剤は酸とは異なる。
【００１３】
いくつかの実施形態では、本組成物は、可塑剤とロジン系粘着付与剤を含む。
【００１４】
他の実施形態では、本組成物は、少なくとも約１５重量％のロジン系粘着付与剤、可塑剤、又はこれらの組み合わせを含む。別の実施形態では、本組成物は、少なくとも約２０重量％のロジン系粘着付与剤、可塑剤、又はこれらの組み合わせを含む。
【００１５】
いくつかの実施形態では、本組成物は、酸と可塑剤を含む。他の実施形態では、本組成物は、少なくとも約１５重量％の可塑剤、酸、又はこれらの組み合わせを含む。他の実施形態では、本組成物は、少なくとも約２０重量％の可塑剤、酸、又はこれらの組み合わせを含む。
【００１６】
他の実施形態では、本組成物は、酸、可塑剤、及びロジン系粘着付与剤を含み、ロジン系粘着付与剤が酸とは異なる。一実施形態では、本組成物は、第１のロジン系粘着付与剤と第２のロジン系粘着付与剤を含み、第１のロジン系粘着付与剤が、第２のロジン系粘着付与剤とは異なる。いくつかの実施形態では、酸、可塑剤、及びロジン系粘着付与剤は、本組成物の少なくとも約１０重量％を構成する。他の実施形態では、酸、可塑剤、及びロジン系粘着付与剤は、本組成物の少なくとも約１５重量％を構成する。他の実施形態では、酸、可塑剤、及びロジン系粘着付与剤は、本組成物の少なくとも約２０重量％を構成する。
【００１７】
一実施形態では、本組成物は、水不溶性熱可塑性高分子の、約１０重量％〜９０重量％以下を含む。別の実施形態では、本組成物は、約１０重量％〜６５重量％の水不溶性熱可塑性高分子を含む。別の実施形態では、本組成物は、約１５重量％〜６５重量％以下の水不溶性熱可塑性高分子を含む。いくつかの実施形態では、水不溶性熱可塑性高分子は、カルボン酸基を含まない。
【００１８】
一実施形態では、本組成物は、１１０℃で３０，０００ｃＰ以下の粘度を呈する。他の実施形態では、本組成物は、１１０℃で約１０００ｃＰ〜約２０，０００ｃＰ以下の粘度を呈する。
【００１９】
別の実施形態では、本組成物は、約５重量％〜３０重量％以下の陰イオン界面活性剤を含む。
【００２０】
他の実施形態では、本組成物は、本組成物中に溶かされたロイコ染料粒子を含む。
【００２１】
一実施形態では、本組成物は、１１０℃で１日間維持されたときに均質のままである。いくつかの実施形態では、本組成物は、１１０℃で２日間維持されたときに均質のままである。他の実施形態では、本組成物は、１１０℃で３日間維持されたときに均質のままである。
【００２２】
他の実施形態では、本組成物は、耐湿性試験方法に従って２４時間試験されたときに色の変化を呈さない。
【００２３】
別の実施形態では、本組成物は、５重量％〜９０重量％以下の水不溶性熱可塑性高分子、少なくとも３重量％の陰イオン界面活性剤、ロイコ染料、並びに酸、ロジン系粘着付与剤、可塑剤、及びこれらの組み合わせからなる群から選択された１０重量％〜約７０重量％の成分を含む。他の実施形態では、本組成物は、５重量％〜９０重量％以下の水不溶性熱可塑性高分子、少なくとも３重量％の陰イオン界面活性剤、ロイコ染料、並びに酸、ロジン系粘着付与剤、可塑剤、及びこれらの組み合わせからなる群から選択された１０重量％〜約６５重量％の成分を含む。他の実施形態では、本組成物は、５重量％〜９０重量％以下の水不溶性熱可塑性高分子、少なくとも３重量％の陰イオン界面活性剤、ロイコ染料、並びに酸、ロジン系粘着付与剤、可塑剤、及びこれらの組み合わせからなる群から選択された１５重量％〜約５５重量％の成分を含む。別の実施形態では、本組成物は、エラストマブロック共重合体とオレフィン高分子の少なくとも一方を含む５重量％〜８０重量％以下の水不溶性熱可塑性高分子、少なくとも３重量％の陰イオン界面活性剤、ロイコ染料、並びに酸、ロジン系粘着付与剤、可塑剤、及びこれらの組み合わせからなる群から選択された１５重量％〜約５５重量％の成分を含む。
【００２４】
いくつかの実施形態では、本組成物は、ロイコ染料以外の着色剤を含む。他の実施形態では、本組成物は、ロイコ染料以外の着色剤を含み、本組成物は、本組成物が水と接触されたときにロイコ染料のプロトン化形態によって呈する色を示す。一実施形態では、本組成物は、ロイコ染料以外の着色剤を含み、本組成物は、水と接触されたときに青色を呈する。いくつかの実施形態では、本組成物は、着色剤を含みかつ第１の色を呈し、本組成物は、本組成物が水と接触したときの第２の色を呈し、第２の色は第１の色とは異なる。
【００２５】
別の態様では、本発明は、湿気表示組成物を作成する方法であって、この方法は、ロイコ染料、陰イオン界面活性剤、並びにロジン系粘着付与剤、酸、可塑剤、及びこれらの組み合わせから選択された成分を加熱し混合しながら組み合わせて溶融組成物を形成するステップと、その後で水不溶性熱可塑性高分子を溶融組成物に加えるステップを含むことを特徴とする。いくつかの実施形態では、ロイコ染料は、組み合わせる粒子の形である。他の実施形態では、溶融組成物は、水不溶性熱可塑性高分子を加える前に均質である。一実施形態では、方法は、更に、少なくとも１つの追加成分を溶融組成物に加えるステップを含む。別の実施形態では、方法は、更に、均質組成物を形成するステップを含む。
【００２６】
一態様では、本発明は、カルボキシル基を含まない少なくとも１０重量％の水不溶性熱可塑性高分子、陰イオン界面活性剤、ロイコ染料、並びに酸、ロジン系粘着付与剤、可塑剤、及びこれらの組み合わせからなる群から選択された成分を含むホットメルト湿気表示組成物であって、ホットメルト湿気表示組成物は、均質でありかつ水との接触後に変色を呈することを特徴とする。
【００２７】
他の特徴及び利点は、以下の好ましい実施形態の説明から、また、特許請求の範囲から明らかとなろう。
【発明を実施するための形態】
【００２８】
用語集
本発明に関し、下記の用語は以下に記載する意味を有するものである。
【００２９】
用語「ロイコ染料」は、２つの形態を呈することができ、無色形態から有色形態に移行できる分子を意味する。
【００３０】
用語「均質組成物」は、溶融状態の組成物を肉眼で見ることによって判断されたときに目に見える相分離のない組成物を意味する。
【００３１】
ホットメルト湿気表示組成物は、水不溶性熱可塑性高分子、陰イオン界面活性剤、ロイコ染料、並びに酸、ロジン系粘着付与剤、及び可塑剤のうちの少なくとも１つを含み、水性組成物（例えば、水、尿、生理食塩水、及びこれらの組み合わせ）との接触後に変色を呈し、室温で固体である。変色は、色相の変化、明度の変化、彩度の変化、又はこれらの組み合わせの形態でよい。水と接触されたとき、湿気表示組成物は、比較的短時間後に変色する。湿気表示組成物は、変色試験法によって試験されたとき、５分以内、約３分以内、約２分以内、更には約１分以内に変色することが好ましい。湿気表示組成物は、好ましくは、水と接触した該組成物の領域全体にわたって均一に変色を呈する。
【００３２】
湿気表示組成物は、１１０℃で５０，０００ｃＰ以下、３０，０００ｃＰ以下、少なくとも約１０００ｃＰ、少なくとも約２０００ｃＰ、約２０００ｃＰ〜約２０，０００ｃＰ、約３０００ｃＰ〜約１５，０００ｃＰ、更には約５０００ｃＰ〜約１５，０００ｃＰの粘度を呈する。
【００３３】
湿気表示組成物は、均質であることが好ましい。また、湿気表示組成物は、ゲル化がなく、１１０℃の温度で少なくとも１日間、少なくとも２日間、又は少なくとも４日間の維持されたときに均質のままであることが好ましい。
【００３４】
また、湿気表示組成物は、良好な耐湿性を呈する。湿気表示組成物は、耐湿性試験方法によって試験されたときに、少なくとも２４時間、少なくとも３日、又は少なくとも４日後に変色を呈さないことが好ましい。
【００３５】
水不溶性熱可塑性高分子
熱可塑性高分子は、例えば、単独重合体、共重合体、三元重合体、及びより高次の熱可塑性高分子を含む。好適な種類の熱可塑性高分子には、例えば、オレフィン重合体（例えば、オレフィン単独重合体、共重合体、及びより高次の重合性（例えば、エチレン酢酸ビニル、ポリオレフィン（例えば、ポリエチレン、ポリプロピレン、メタロセン触媒化ポリオレフィン、及びこれらの組み合わせ））、並びにこれらの組み合わせ；アクリルレート（例えば、アクリル酸アルキル及びメタクリルレート（例えば、アクリル酸エチル、メタクリル酸エチル、エチルｎ−アクリル酸ブチル、アクリル酸ブチル、メタクリル酸ブチル、及びこれらの組み合わせ）；エラストマ（例えば、エラストマブロック共重合体（例えば、スチレン−ブタジエン−スチレン、スチレン−イソプレン−スチレン、スチレン−エチレン／ブチレン−スチレン、及びスチレン−エチレン／プロピレン−スチレン）、エラストマポリオレフィン、並びにこれらの組み合わせ）と、熱可塑性ポリエステルと、熱可塑性ポリアミドと、熱可塑性ポリウレタン樹脂と、これらの組み合わせと、が挙げられうる。水不溶性高分子は、任意に、カルボン酸基を含まない。
【００３６】
有用な市販のビニル共重合体には、例えばＥｘｘｏｎＭｏｂｉｌ  Ｃｈｅｍｉｃａｌ  Ｃｏｍｐａｎｙ（Ｈｏｕｓｔｏｎ，Ｔｅｘａｓ）によるＥＳＣＯＲＥＮＥ  ＡＤ２５２８エチレン酢酸ビニル共重合体、及びＣｅｌａｎｅｓｅ  Ｃｏｒｐ．（Ｉｒｖｉｎｇ，Ｔｅｘａｓ）によるＡＴＥＶＡ  ２８５０エチレン酢酸ビニル共重合体が挙げられる。
【００３７】
有用な市販のエラストマブロック共重合体は、例えば、ＫＲＡＴＯＮ  Ｇ  １６５０、１６５２、及び１６５７スチレン−エチレン／ブチレン−スチレンブロック共重合体を含むＫｒａｔｏｎ  Ｐｏｌｙｍｅｒｓ  ＬＬＣ（Ｈｏｕｓｔｏｎ，Ｔｅｘａｓ）からのＫＲＡＴＯＮ  Ｄ及びＧブロック共重合体、ＶＥＣＴＯＲ  ６２４１スチレン−ブタジエン−スチレンブロック共重合体を含むＴＳＲＣ／Ｄｅｘｃｏ  Ｉｎｖｅｓｔｍｅｎｔ  Ｃｏｒｐ．（Ｈｏｕｓｔｏｎ，Ｔｅｘａｓ）からのＶＥＣＴＯＲブロック共重合体、ＥＵＲＯＰＲＥＮＥ  ＳＯＬ  ＴＨ  ２３１１スチレン−エチレン／ブチレン−スチレンを含むＶｅｒｓａｌｉｓ  ＳＰＡ  Ｃｏｒｐ．（Ｍｉｌａｎ，Ｉｔａｌｙ）からのＥＵＲＯＰＲＥＮＥブロック共重合体、及びＳＯＬＰＲＥＮＥ  ４１１スチレン−ブタジエン−スチレンブロック共重合体Ｄｙｎａｓｏｌ  Ｓｙｎｔｈｅｔｉｃ  Ｒｕｂｂｅｒ  Ｃｏ．Ｌｔｄ（Ｈｏｕｓｔｏｎ，Ｔｅｘａｓ）を含む様々な商標名で入手可能である。
【００３８】
有用な市販のポリオレフィンは、例えば、Ｒｅｘｔａｃ  ＬＬＣ（Ｏｄｅｓｓａ，Ｔｅｘａｓ）から入手可能なＲＥＸＴＡＣプロピレン系高分子、エチレン−プロピレン共重合体、及びブテン−プロピレン共重合体、Ｅｖｏｎｉｋ  Ｄｅｇｕｓｓａ  ＧＭＢＨ  ＬＬＣ（Ｇｅｒｍａｎｙ）から入手可能なＶＥＳＴＯＰＬＡＳＴアルファオレフィン共重合体、Ｄｏｗ  Ｃｈｅｍｉｃａｌ  Ｃｏｍｐａｎｙ（Ｍｉｄｌａｎｄ，Ｍｉｃｈｉｇａｎ）から入手可能なＡＦＦＩＮＩＴＹ及びＥＮＧＡＧＥ線形エチレンアルファオレフィン共重合体、並びにＥｘｘｏｎ  Ｍｏｂｉｌ  Ｃｏｒｐｏｒａｔｉｏｎ（Ｉｒｖｉｎｇ，Ｔｅｘａｓ）からのＶＩＳＴＡＭＡＸＸプロピレン系高分子を含む様々な商標名で入手可能である。
【００３９】
本組成物は、少なくとも５重量％、少なくとも約１０重量％、少なくとも約２５重量％、少なくとも約３５重量％、約９０重量％以下、約８０重量％以下、あるいは約６５重量％以下の水不溶性高分子を含む。
【００４０】
本組成物は、約０重量％〜約９０重量％、少なくとも２５重量％、約２５重量％〜約９０重量％、約３５重量％〜約８０重量％、あるいは約４０重量％〜約６５重量％の水不溶性熱可塑性オレフィン高分子を含む。
【００４１】
本組成物は、約０重量％〜約３０重量％、少なくとも５重量％、約５重量％〜約３０重量％、約５重量％〜約２５重量％、あるいは約１０重量％〜約２０重量％の水不溶性熱可塑性エラストマを含む。
【００４２】
陰イオン界面活性剤
有用な種類の陰イオン界面活性剤には、例えば、硫酸塩、スルホン酸塩、リン酸塩、カルボン酸塩が挙げられる。陰イオン界面活性剤の好適な例には、例えば、Ｃ８〜Ｃ６０スルホン酸アルキル、アルキルベンゼンスルホン酸塩、アルキル硫酸塩（例えば、ラウリル硫酸アンモニウム及びラウリル硫酸ナトリウム）、アルキルエーテル硫酸塩（例えば、ラウレス硫酸ナトリウム及びマイレス硫酸ナトリウム）、スルホコハク酸塩、アルキルフェノール硫酸塩、カルボン酸アルキル（例えば、ステアリン酸ナトリウム）、Ｃ８〜Ｃ６０アルキルエトキシレートスルホン酸塩、及びこれらの組み合わせが挙げられる。
【００４３】
有用な市販の界面活性剤には、例えば、Ｓｏｌｖａｙ  Ａｍｅｒｉｃａｓ，Ｉｎｃ（Ｈｏｕｓｔｏｎ，Ｔｅｘａｓ）からのＲＨＯＤＡＣＡＬ  ＤＳ−１０ドデシルベンゼンスルホン酸ナトリウム、Ｓｔｅｐａｎ  Ｃｏｍｐａｎｙ（Ｎｏｒｔｈｆｉｅｌｄ，Ｉｌｌｉｎｏｉｓ）からのＮＡＣＣＯＮＯＬ  ９０Ｇドデシルベンゼンスルホン酸ナトリウム、Ｓｏｌｖａｙ  Ａｍｅｒｉｃａ，Ｉｎｃ．，から入手可能なＲＨＯＤＡＰＯＮ  ＵＢドデシルスルホン酸ナトリウム、及びＰｉｌｏｔ  Ｃｈｅｍｉｃａｌ  Ｃｏｍｐａｎｙ（Ｃｉｎｃｉｎｎａｔｉ，Ｏｈｉｏ）からのＣＡＬＳＯＦＴスルホン酸アルキルを含む様々な商標名で入手可能である。
【００４４】
本組成物は、好ましくは、少なくとも３重量％、少なくとも５重量％、少なくとも８重量％、少なくとも１０重量％、約５重量％〜約３０重量％、約５重量％〜約２５重量％、あるいは５重量％〜約２０重量％の陰イオン界面活性剤を含む。
【００４５】
ロイコ染料
本組成物は、任意の好適なロイコ染料を含みうる。有用な種類のロイコ染料には、例えば、フタリドロイコ染料、トリアリールメタンロイコ染料、フルオランロイコ染料、及びこれらの組み合わせが挙げられる。有用なトリアリールメタン系ロイコ染料には、例えば、３，３−ビス（ｐ−ジメチルアミノフェニル）−６−ジメチルアミノフタリド（３，３−ビス（ｐ−ジメチルアミノフェニル）フタリド、３−（ｐ−ジメチルアミノフェニル）−３−（１，２−ジメチルインドール−３−イル）フタリド、３−（ｐ−ジメチルアミノフェニル）−３−（２−メチルインドール−３−イル）フタリド、３，３−ビス（１，２−ジメチルインドール−３−イル）−５−ジメチルアミノフタリド）、３，３−ビス（１，２−ジメチルインドール−３−イル）−６−ジメチルアミノフタリド、３，３−ビス（９−エチルカルバゾール−３−イル）−６−ジメチルアミノフタリド、３，３−ビス（２−フェニルインドール−３−イル）−６−ジメチルアミノフタリド、３−ｐ−ジメチルアミノフェニル−３−（１−メチルピロール−３−イル）−６−ジメチルアミノフタリド、及びこれらの組み合わせが挙げられる。
【００４６】
有用なジフェニルメタン系ロイコ染料には、例えば、４，４’−ビスジメチルアミノベンズヒドリルベンジルエーテル、Ｎ−ハロフェニルロイコアウラミン、Ｎ−２，４，５−トリクロロフェニル−ロイコアウラミン、及びこれらの組み合わせが挙げられる。
【００４７】
有用なラクタム系ロイコ染料には、例えば、ローダミン−Ｂアニリノラクタム、ローダミン（ｐ−ニトロアニリノ）ラクタム、ローダミン（ｏ−クロロアニリノ）−ラクタム、及びこれらの組み合わせが挙げられる。
【００４８】
有用なフルオラン系ロイコ染料には、例えば、３−ジメチルアミノ−７−メトキシフルオラン（３−ジエチルアミノ−６−メトキシフルオラン、３−ジ−エチルアミノ−７−メトキシフルオラン、３−ジエチルアミノ−７−クロロフルオラン、３−ジエチルアミノ−６−メチル−７−クロロフルオラン３−ジ−エチルアミノ−６，７−ジメチルフルオラン、３−（Ｎ−エチル−ｐ−トルイジノ）−７−メチルフルオラン、３−ジエチルアミノ−７−（Ｎ−アセチル−Ｎ−メチルアミノ）フルオラン）、フルオラン、３−ジエチルアミノ−７−（Ｎ−メチルアミノ）フルオラン、３−ジエチルアミノ−７−ジベンジルアミノフルオラン、３−ジエチルアミノ−７−（Ｎ−メチル−Ｎ−ベンジルアミノ）フルオラン、３−ジエチルアミノ−７−（Ｎ−クロロエチル−Ｎ−メチルアミノ）フルオラン、３−ジエチルアミノ−７−Ｎ−ジエチルアミノフルオラン、３−（Ｎ−エチル−ｐ−トルイジノ）−６−メチル−７−フェニルアミノフルオラン、３−（Ｎ−エチル−ｐ−トルイジノ）−６−メチル−７−（ｐ−トルイジノフルオラン、３−ジエチルアミノ−６−メチル−７−フェニルアミノフルオラン、３−ジブチルアミノ−６−メチル−７−フェニルアミノフルオラン、３−ジエチルアミノ−７−（２−メトキシカルボニルフェニルアミノフルオラン、３−（Ｎ−シクロヘキシル−Ｎ−メチルアミノ）−６−メチル−７−フェニルアミノフルオラン、３−ピロリジノ−６−メチル−７−フェニルアミノフルオラン、３−ピペリジノ−６−メチル−７−フェニルアミノフルオラン、３−ジエチルアミノ−６−メチル−７−（２，４−ジメチルアミノ）フルオラン、３−ジエチルアミノ−７−（ｏ−クロロフェニルアミノ）フルオラン、３−ジブチルアミノ−７−（ｏ−クロロフェニルアミノ）フルオラン、３−ピロリジノ−６−メチル−７−（ｐ−ブチルフェニルアミノフルオラン、３−（Ｎ−メチル−Ｎ−ｎ−アミルアミノ）−６−メチル−７−フェニルアミノフルオラン、３−（Ｎ−エチル−Ｎ−ｎ−アミルアミノ）−６−メチル−７−フェニルアミノフルオラン、３−（Ｎ−エチル−Ｎ−イソアミルアミノ）−６−メチル−７−フェニルアミノフルオラン、３−（Ｎ−メチル−Ｎ−ｎ−ヘキシルアミノ）−６−メチル−７−フェニルアミノフルオラン、３−（Ｎ−エチル−Ｎ−ｎ−ヘキシルアミノ）−６−メチル−７−フェニルアミノフルオラン、３−（Ｎ−エチル−Ｎ−．ｂｅｔａ．−エチルヘキシルアミノ）−６−メチル−７−フェニルアミノフルオラン、及びこれらの組み合わせが挙げられる。
【００４９】
有用なロイコ染料には、例えば粒子の形態のロイコ染料を含む、室温で固体のロイコ染料が挙げられる。ロイコ染料粒子は、溶融状態の本組成物を肉眼で見たときに目に見える粒子がないように湿気表示組成物に溶かされることが好ましい。
【００５０】
有用な市販のロイコ染料は、ＥＳＣＯ  Ｃｏ  ＬＬＣ（Ｍｕｓｋｅｇｏｎ，Ｍｉｃｈｉｇａｎ）から商標名Ｎ−１０２、Ｓｈａｎｇｈａｉ  Ｌｕｃｋｙ  Ｂ  ＆  Ｃ  Ｔｅｃｈｎｏｌｏｇｙ  Ｃｏ．Ｌｔｄ（Ｓｈａｎｇｈａｉ，Ｃｈｉｎａ）からＣｒｙｓｔａｌ  Ｖｉｏｌｅｔ  Ｌａｃｔｏｎｅ（ＣＶＬ）、及びＮａｇａｓｅ  Ｉｎｃ．（Ｊａｐａｎ）からＢＬＵＥ  ２３０で入手可能なロイコ染料が挙げられる。
【００５１】
本組成物は、約０．１重量％〜約１０重量％、約０．２５重量％〜約１０重量％、約０．５重量％〜約５重量％、あるいは約１重量％〜約４重量％のロイコ染料を含む。
【００５２】
酸、ロジン系粘着付与剤、及び可塑剤
湿気表示組成物は、酸、ロジン系粘着付与剤、可塑剤、又はこれらの組み合わせを含む成分を含む。湿気表示組成物は、少なくとも１０重量％、少なくとも１５重量％、少なくとも２０重量％、約１０重量％〜約７２重量％、約１５重量％〜約６５重量％、約１５重量％〜約６０重量％、約１５重量％〜約５５重量％、約１５重量％〜約５０重量％、あるいは１０重量％〜約５０重量％の成分を含む。
【００５３】
酸
湿気表示組成物は、必要に応じて、酸を含む。有用な酸の種類には、例えば、有機酸、無機酸（例えば、塩酸、硫酸、硝酸、リン酸、ホウ酸、及びこれらの組み合わせ）、並びにこれらの組み合わせが挙げられる。有用な有機酸には、例えば、例えばスルホン酸、カルボン酸（例えば、アスコルビン酸、酢酸、クエン酸、ギ酸、グルコン酸、乳酸、シュウ酸、リンゴ酸、マレイン酸、酒石酸、コハク酸、脂環酸（alicylic acid）、及びグリコール酸、脂肪酸（例えば、ステアリン酸及びパルミチン酸））、樹脂酸（例えば、ロジン酸粘着付与剤）；ポリマー酸（例えば、ポリアクリル酸、ポリメタクリル酸、及び酸共重合体（例えば、アクリル酸、メタクリル酸、及びこれらの組み合わせを含む共重合体））；並びにこれらの組み合わせを含む非重合体酸が挙げられる。
【００５４】
好適な市販の酸は、例えば、Ｅｍｅｒｙ  Ｏｌｅｏｃｈｅｍｉｃａｌｓ  ＧｍｂＨ（Ｇｅｒｍａｎｙ）からのＥＭＥＲＳＯＬ  １３２ＮＦステアリン酸、Ｈｏｎｅｙｗｅｌｌ  Ｉｎｔｅｒｎａｔｉｏｎａｌ  Ｉｎｃ．（Ｍｏｒｒｉｓｔｏｗｎ，Ｎｅｗ  Ｊｅｒｓｅｙ）からのＡＣ  ５１２０エチレンアクリル酸、及びＥａｓｔｍａｎ（Ｋｉｎｇｓｐｏｒｔ，Ｔｅｎｎｅｓｓｅｅ）からのＦＯＲＡＬ  ＡＸを含む、様々な商標名で入手可能である。
【００５５】
本組成物は、０重量％〜約４０重量％、少なくとも２重量％、少なくとも約２重量％、少なくとも５重量％、少なくとも約７重量％、少なくとも約１０重量％、約２重量％〜約３５重量％、約２重量％〜約２５重量％、約２重量％〜約２０重量％、あるいは約２重量％〜約１５重量％の酸を含む。
【００５６】
ロジン系粘着付与剤
湿気表示組成物は、必要に応じて、ロジン系粘着付与剤を含む。有用なロジン系粘着付与剤には、ロジン酸、ロジンエステル、ウッドロジン、トール油ロジン、ガムロジン、蒸留ロジン、水素化ロジン、二量化ロジン、重合ロジン、及びこれらの組み合わせが挙げられる。ロジン酸粘着付与剤が本組成物中に存在するとき、ロジン酸粘着付与剤は、酸成分及びロジン系粘着付与剤として機能できる。あるいは、更に、ロジン酸粘着付与剤が本組成物中に存在するとき、本組成物は、更に、ロジン酸粘着付与剤と異なる別のロジン系粘着付与剤を含みうる。
【００５７】
有用なロジンエステルの例としては、例えば、ペールウッドロジンのグリセロールエステル、水添ロジンのグリセロールエステル、重合ロジンのグリセロールエステル、ペールウッドロジンのペンタエリトリトールエステルを含む天然ロジン及び変性ロジンのペンタエリトリトールエステル、水添ロジンのペンタエリトリトールエステル、トール油ロジンのペンタエリトリトールエステル、ロジンのフェノール変性ペンタエリトリトールエステル、及びこれらの組み合わせが挙げられる。
【００５８】
有用な市販のロジン系粘着付与剤には、例えば、例えばＳＹＬＶＡＬＩＴＥ  ＲＥ−１００Ｌを含むＡｒｉｚｏｎａ  Ｃｈｅｍｉｃａｌ  Ｃｏｍｐａｎｙ（Ｊａｃｋｓｏｎｖｉｌｌｅ，Ｆｌｏｒｉｄａ）からの商標名ＳＹＬＶＡＬＩＴＥのシリーズ、例えばＫｏｍｏ  Ｐｉｎｅ  Ｃｈｅｍｉｃａｌｓ，Ｇｕａｎｇｚｈｏｕ  Ｋｏｍｏ  Ｃｈｅｍｉｃａｌ  Ｃｏ．，Ｌｔｄ．（Ｃｈｉｎａ）からのＫＯＭＯＴＡＣ  ＫＡ１００Ｌガムロジンペンタエリトリトールエステル、例えばＷＥＳＴＲＥＺ  ５１０１Ｐ及びＷＥＳＴＲＥＺ  ５２９５を含むＭｅａｄＷｅｓｔｖａｃｏ  Ｃｏｒｐ．（Ｒｉｃｈｍｏｎｄ，Ｖｉｒｇｉｎｉａ）からの商標名ＷＥＳＴＲＥＺのシリーズ、例えばＦＯＲＡＬ  １０５Ｅガムロジン及びＦＯＲＡＬ  ＡＸロジン酸を含むＥａｓｔｍａｎ（Ｋｉｎｇｓｐｏｒｔ，Ｔｅｎｎｅｓｓｅｅ）からの商標名ＦＯＲＡＬのシリーズ、並びに例えばＴＥＣＫＲＯＳ  Ｄ８５及びＤ９５ロジンエステルを含むＴｅｃｋｒｅｚ  Ｉｎｃ．（Ｆｌｅｍｉｎｇ  Ｉｓｌａｎｄ，Ｆｌｏｒｉｄａ）からの商標名ＳＹＬＶＡＬＩＴＥシリーズを含む様々な商標名で入手可能である。
【００５９】
湿気表示組成物は、約０重量％〜約５０重量％、少なくとも約５重量％、少なくとも約１０重量％、約５重量％〜約５０重量％、約５重量％〜約４０重量％、約５重量％〜約２５重量％、あるいは約１０重量％〜約２０重量％のロジン系粘着付与剤を含む。
【００６０】
可塑剤
湿気表示組成物は、必要に応じて、可塑剤、例えば液体可塑剤（すなわち、室温で液体の可塑剤）、固体可塑剤、及びこれらの組み合わせを含む。有用な液状可塑剤には、例えば、炭化水素油、鉱油、パラフィン油、ナフテン油、植物油、液体エステル（例えば、クエン酸、安息香酸、及びダイマ酸のエステル）、並びにこれらの組み合わせが挙げられる。好適な市販の液状可塑剤には、例えば、Ｃａｌｕｍｅｔ  Ｓｐｅｃｉａｌｔｙ  Ｐｒｏｄｕｃｔｓ（Ｉｎｄｉａｎａｐｏｌｉｓ，Ｉｎｄｉａｎａ）からのＣＡＬＳＯＬ  ５５５０及びＣＡＬＳＯＬ  ５５０ナフテン油、Ｎｙｎａｓ  Ｎａｐｔｈｅｎｉｃ  ＡＢ（Ｓｗｅｄｅｎ）からのＮＹＦＬＥＸ  ２２２Ｂナフテン油、並びにＶｅｒｔｅｌｌｕｓ  Ｐｅｒｆｏｒｍａｎｃｅ  Ｍａｔｅｒｉａｌｓ  Ｉｎｃ．（Ｂａｙｏｎｎｅ，Ｎｅｗ  Ｊｅｒｓｅｙ）からのＤｒｙ  ＃１ヒマシ油を含む様々な商標名で入手可能である。好適な市販の固形可塑剤の一例は、Ｅａｓｔｍａｎ  Ｓｐｅｃｉａｌｔｉｅｓ  Ｈｏｌｄｉｎｇｓ  Ｃｏｒｐ．（Ｋｉｎｇｓｐｏｒｔ，Ｔｅｎｎｅｓｓｅｅ）から入手可能なＢＥＮＺＯＦＬＥＸ  ３５２である。
【００６１】
本組成物は、０重量％〜約５０重量％、少なくとも約２重量％、少なくとも約５重量％、少なくとも約１０重量％、少なくとも約１５重量％、約２重量％〜約４０重量％、あるいは約５重量％〜約３０重量％の可塑剤を含む。
【００６２】
追加成分
湿気表示組成物は、必要に応じて、例えば非ロジン系粘着付与剤、安定剤、酸化防止剤、付加高分子、定着剤、紫外線安定剤（例えば、ＢＡＳＦ  ＣｏｒｐｏｒａｔｉｏｎからのＴＩＮＵＶＩＮ  Ｐ））、レオロジ変性剤、殺虫剤、腐食防止剤、脱水剤、着色剤（例えば、色素と染料）、充填剤、界面活性剤、難燃剤、及びこれらの組み合わせを含む追加成分を含む。
【００６３】
有用な種類の非ロジン系粘着付与剤には、例えば、天然及び合成テルペン並びにその誘導体、芳香族、脂肪族及び脂環式炭化水素樹脂、混合芳香族及び脂肪族変性炭化水素樹脂、芳香族変性脂肪族炭化水素樹脂、及びその水素化物、テルペン、変性テルペン及びその水素化物、低分子量ポリ乳酸、並びにこれらの組み合わせが挙げられる。
【００６４】
有用な脂肪族及び脂環式石油炭化水素樹脂の例には、約１０℃〜約１４０℃の環球式軟化点を有する脂肪族及び脂環式石油炭化水素樹脂（例えば、分岐及び非分岐Ｃ５樹脂、Ｃ９樹脂及びＣ１０樹脂、並びにスチレン及びその水素化変性剤）、αメチルスチレン樹脂、並びにその水素化誘導体を含む。
【００６５】
有用なポリテルペン樹脂の例としては、ＡＳＴＭ方法Ｅ２８−５８Ｔにより測定されるような約１０℃〜約１４０℃の軟化点を有するポリテルペン樹脂、水添ポリテルペン樹脂、天然テルペンの共重合体及び三元共重合体（例えば、スチレン−テルペン、アルファ−メチルスチレン−テルペン、及びビニルトルエン−テルペンなど）並びにこれらの組み合わせが挙げられる。
【００６６】
有用な粘着付与剤は、例えば、ＥＳＣＯＲＥＺ  ５４００、ＥＳＣＯＲＥＺ  ５４１５、ＥＳＣＯＲＥＺ  ５６００、ＥＳＣＯＲＥＺ  ５６１５、及びＥＳＣＯＲＥＺ  ５６９０を含むＥｘｘｏｎＭｏｂｉｌ  Ｃｈｅｍｉｃａｌ  Ｃｏｍｐａｎｙ（Ｈｏｕｓｔｏｎ，Ｔｅｘａｓ）からの商標名ＥＳＣＯＲＥＺシリーズ、Ｅａｓｔｏｔａｃ  Ｈ−１００Ｒ、ＳＴＯＴＡＣ  Ｈ−１００Ｌ、及びＥＡＳＴＯＴＡＣ  Ｈ１３０Ｗを含むＥａｓｔｍａｎ  Ｃｈｅｍｉｃａｌ（Ｋｉｎｇｓｐｏｒｔ，Ｔｅｎｎｅｓｓｅｅ）からの商標名ＥＡＳＴＯＴＡＣシリーズ、ＷＩＮＧＴＡＣＫ  ８６、ＷＩＮＧＴＡＣＫ  ＥＸＴＲＡ、及びＷＩＮＧＴＡＣＫ  ９５を含むＣｒａｙ  Ｖａｌｌｅｙ  ＨＳＣ（Ｅｘｔｏｎ，Ｐｅｎｎｓｙｌｖａｎｉａ）からの商標名ＷＩＮＧＴＡＣＫシリーズ、例えば、ＰＩＣＣＯＴＡＣ  ８０９５及びＺＯＮＡＴＡＣ  ＮＧ  ９８を含むＥａｓｔｍａｎ  Ｃｈｅｍｉｃａｌ  Ｃｏｍｐａｎｙ（Ｋｉｎｇｓｐｏｒｔ，Ｔｅｎｎｅｓｓｅｅ）からの商標名ＰＩＣＣＯＴＡＣシリーズ、並びにＡｒｉｚｏｎａ  Ｃｈｅｍｉｃａｌ  Ｃｏｍｐａｎｙ（Ｄｏｖｅｒ，Ｏｈｉｏ）からのＳＹＬＶＡＲＥＳ  ＺＴ  １０５スチレン化テルペン樹脂を含む様々な商標名で市販されている。
【００６７】
湿気表示組成物は、０重量％〜約６０重量％、少なくとも約５重量％、少なくとも約１０重量％、約５重量％〜約６０重量％、約５重量％〜約５５重量％、あるいは約５重量％〜約５０重量％の非ロジン系粘着付与剤を含む。
【００６８】
有用な酸化防止剤としては、ペンタエリスリトールテトラキス［３，（３，５−ジ−ｔｅｒｔ−ブチル−４−ヒドロキシフェニル）プロピオネート］、２，２’−メチレンビス（４−メチル−６−ｔｅｒｔ−ブチルフェノール）、トリ−（ｐ−ノニルフェニル）−ホスファイト（ＴＮＰＰ）及びビス（２，４−ジ−ｔｅｒｔ−ブチルフェニル）４，４’−ジフェニレン−ジホスホナイト等の亜リン酸塩類、ジ−ステアリル−３，３’−チオジプロピオネート（ＤＳＴＤＰ）並びにこれらの組み合わせが挙げられる。有用な酸化防止剤は、例えば、ＩＲＧＡＮＯＸ  １０１０、ＩＲＧＡＮＯＸ  ５６５及びＩＲＧＡＮＯＸ  １０７６ヒンダードフェノール系酸化防止剤及びＩＲＧＡＦＯＳ  １６８ホスファイト酸化防止剤を含む商標名ＩＲＧＡＮＯＸシリーズを含む様々な商標名で市販されており、これらは全て、ＢＡＳＦ  Ｃｏｒｐｏｒａｔｉｏｎ（Ｆｌｏｒｈａｍ  Ｐａｒｋ，Ｎｅｗ  Ｊｅｒｓｅｙ）から入手可能である。存在するとき、湿気表示組成物は、約０．０２重量％〜約２重量％の酸化防止剤を含むことが好ましい。
【００６９】
有用な着色剤は、例えば、Ｋｅｙｓｔｏｎｅ，Ｉｎｃ．（Ｃｈｉｃａｇｏ，Ｉｌｌｉｎｏｉｓ）からＫＥＹＰＬＡＳＴ  ＯＲＡＮＧＥ  ＬＦＰ、ＫＥＹＰＬＡＳＴ  ＹＥＬＬＯＷ  Ｇ、ＫＥＹＰＬＡＳＴ  ＲＥＤ  ２Ｇ、ＫＥＹＰＬＡＳＴ  ＧＲＥＥＮ  Ｂ及びＫＥＹＳＴＯＮＥ  Ｄ＆Ｃ  ＯＲＡＮＧＥ  ＃４を含む様々な商標名で市販されている。着色剤を使用して湿気表示組成物に色を与えることができる（例えば、着色剤が存在するとき、水性組成物と接触する前に湿気表示組成物に色を与える）。着色剤によって与えられた色は、ロイコ染料のプロトン化形態によって呈された色と異なる色でよい。
【００７０】
方法
本組成物を調製する１つの有用な方法は、ロイコ染料と陰イオン界面活性剤を、酸、粘着付与剤、若しくは可塑剤、又は以上のもののいずれかの組み合わせと、混合物が溶融均質組成物を形成するまで、混合し加熱しながら組み合わせることを含む。次に、水不溶性高分子を、混合物が溶融均質組成物を形成するまで、混合しながら本組成物に加える。本組成物は、不活性環境（例えば、窒素）下で調製されることが好ましい。
【００７１】
本組成物を調製する別の有用な方法は、初期量の粘着付与剤及び油とロイコ染料とを、溶融均質組成物ができるまで混合し加熱しながら組み合わせることを含む。次に、水不溶性高分子（例えば、エラストマ）を加え、溶融均質組成物が形成されるまで本組成物を剪断する。次に、界面活性剤を溶融組成物に加え、該組成物を均質になるまで剪断する。次に、酸と残りの量の粘着付与剤と油を、溶融均質組成物が得られるまで混合しながら加えた。
【００７２】
用途
湿気表示組成物は、水性組成物（例えば、水、尿、生理食塩水、及びこれらの組み合わせ）と接触したときに色信号を提供でき、この色信号は、湿気表示組成物が関連付けられた物品（例えば、おむつ）が水性組成物（例えば、水、尿、生理食塩水、及びこれらの組み合わせ）と接触したことを観察者に伝達できる。湿気表示組成物は、例えば、被覆（例えば、連続被覆と不連続（例えば、ランダム、パターン、及び配列）被覆）、フィルム（例えば、連続フィルムと不連続フィルム）、及び繊維を含む様々な形態で有用である。湿気表示組成物は、例えば、フィルム（例えば、ポリオレフィン（例えば、ポリエチレンとポリプロピレン）フィルム）、剥離ライナ、多孔質基体、セルロース基体、シート（例えば、紙及びファイバシート）、紙製品、織物及び不織ウェブ、繊維（例えば、合成高分子繊維とセルローズ繊維）、テープ裏材、例えば吸収性要素と吸収性コアを含む吸収性物品の構成要素、不透水層（例えば、バックシート（例えば、ポリオレフィンフィルムバックシート））、ティシュ（例えば、包装用ティシュ）、獲得層及び織物及び不織ウェブ層（例えば、トップシート、吸収性ティシュ）、ラベル、テープ、これらの組み合わせを含む様々な基体上に塗布されるか組み込まれうる。
【００７３】
また、湿気表示組成物は、例えば使い捨ておむつ、躾用パンツ、尿漏れ防止パッド、生理用ナプキン、包帯（例えば、傷治療製品）、手術用パッド、ドレープ、ガウン、及び肉包装製品を含む使い捨て吸収性物品、例えばペーパータオル（例えば、複数回使用タオル）、トイレットペーパー、化粧紙、拭き取り用材料、ティシュ及びタオル（例えば、ペーパータオル）を含む紙製品、シート、マットレスカバー、梱包材（例えば、箱、ボール箱、トレイ及びバッグ（例えば、紙及び高分子））、並びにこれらの組み合わせを含む様々な用途及び様々な構造で構成要素として有用である。
【００７４】
例えば不連続被覆、連続被覆、スロット被覆、例えばスパイラル噴霧及びランダム噴霧を含む噴霧、スクリーン印刷、発泡、ローラ被覆、彫刻ローラ被覆、ホイール被覆、押し出し成形（例えば、ビード塗布、細線押し出し成形、シングルスクリュ押し出し成形、及びツインスクリュ押し出し成形）、メルトブロン、非接触被覆、接触被覆、トランスファコーティング、スクリーン印刷、フレキソ印刷、「オンデマンド」塗布法、及びこれらの組み合わせを含むホットメルト組成物を塗布するための種々の技術を使用して、ホットメルト湿気表示組成物を基材に塗布できる。
【００７５】
オンデマンドホットメルト塗布システム（「無タンク型」又は「タンクレス型」システムとも呼ばれる）では、ホットメルト組成物は、固体の状態（例えばペレット）で比較的小さい加熱容器（ポットを有する従来のホットメルト塗布システムと比較して）に供給され、そこでホットメルト組成物は溶融され、通常はその直後に溶融液は基材に塗布される。既存の多くのオンデマンドシステムでは、溶融されるホットメルト組成物の体積は、約１リットル以下、又は更には約５００ミリリットル以下であり、ホットメルト組成物は、例えば２時間未満、１時間未満、又は更には３０分未満を含む比較的短時間にわたって溶融状態に維持される。好適なオンデマンドホットメルト接着剤塗布システムとしては、例えば、Ｇｒａｃｏ  Ｍｉｎｎｅｓｏｔａ  Ｉｎｃ．（Ｍｉｎｎｅａｐｏｌｉｓ，Ｍｉｎｎｅｓｏｔａ）より販売されるＩｎｖｉｓｉＰａｃ無タンク型ホットメルト供給システム及びＮｏｒｄｓｏｎ  Ｃｏｒｐｏｒａｔｉｏｎ（Ｗｅｓｔｌａｋｅ，Ｏｈｉｏ）より販売されるＦｒｅｅｄｏｍホットメルト分注システムが挙げられる。オンデマンドホットメルト接着剤塗布システムについては、米国特許出願公開第２０１３−０１０５０３９号、同第２０１３−０１１２７０９号、同第２０１３−０１１２２７９号、及び同第２０１４−００４２１８２号、並びに米国特許第８，２０１，７１７号に記述されており、これらは本明細書に組み込まれる。
【００７６】
ホットメルト湿気表示組成物は、該組成物の軟化点より高い温度で塗布されうる。ホットメルト湿気表示組成物の塗布温度は、該組成物の軟化点より少なくとも１０℃、少なくとも１５℃、あるいは少なくとも２０℃高いことが好ましい。有用な塗布温度には、例えば、少なくとも約９０℃、少なくとも１００℃、約１８０℃以下、約９０℃〜約１５０℃、約１００℃〜約１４０℃、あるいは約１００℃〜約１３０℃が挙げられる。
【００７７】
次に本発明を以下の実施例により説明する。特に断らないかぎり、実施例に記載されるすべての部、比、百分率、及び量は、重量を基準としたものである。
【実施例】
【００７８】
試験手順
実施例で使用する試験手順には以下のものが含まれる。特に断らないかぎり、すべての比及び百分率は、重量を基準としたものである。別途指定されないかぎり、この手順は、室温（つまり、約２０℃から約２５℃までの周囲温度）で実施する。
【００７９】
粘度試験法
粘度は、「Ｓｔａｎｄａｒｄ  Ｔｅｓｔ  Ｍｅｔｈｏｄ  ｆｏｒ  Ａｐｐａｒｅｎｔ  ｖｉｓｃｏｓｉｔｙ  ｏｆ  Ｈｏｔ  Ｍｅｌｔ  Ａｄｈｅｓｉｖｅｓ  ａｎｄ  Ｃｏａｔｉｎｇ  Ｍａｔｅｒｉａｌｓ」題するＡＳＴＭ  Ｄ−３２３６（１９８８年１０月３１日）により、Ｂｒｏｏｋｆｉｅｌｄ  Ｔｈｅｒｍｏｓｅｌ粘度計モデルＲＶＤＶ２及びスピンドル番号２７を使用して決定される。結果はセンチポアズ（ｃＰ）で報告される。湿気表示組成物の粘度は、１１０℃で測定される。
【００８０】
積層物作成方法
積層物は、ＩＴＷスロットアプリケータを使用してサンプルをポリエチレンフィルム上に被覆し、１平方メートル当たり５０グラム（ｇ／ｍ２）のアドオン重量で組成物の４ｍｍ幅パターンを提供することによって作成される。ポリエチレンフィルムは、０．０４Ｎ／ｍ２（３８ダイン／ｃｍ２）の表面エネルギーでコロナ処理された厚さ０．０３ｍｍ（１ミル）の白色非通気性フィルム（その例はＣＬＯＰＡＹ  ＤＨ−２８４  ＰＥフィルム）であり、サンプルは、ポリエチレンフィルムのコロナ処理側に被覆される。次に、約１５ｇ／ｍ２の基礎重量を有するスポンボンド式ポリプロピレン不織材料が、被覆組成物の露出面に積層されて積層物が形成される。積層物の縦方向に積層物から１０センチメートル（ｃｍ）のサンプルを切断して試験ストリップを作成する。
【００８１】
変色試験方法
積層物作成方法に従って積層試験ストリップを作成する。積層試験ストリップを作成した２４時間後に、試験ストリップをポリエチレンフィルムが上向きの状態で白色プリンタ紙上に置き、試験ストリップの最初の色を観察し記録する。次に、試験ストリップをひっくり返して積層物の不織側をさらし、次に積層物の不織側から試験ストリップの湿気表示部分に約２ｍＬの食塩水（すなわち、蒸留水中約０．９％の塩化ナトリウムの溶液）を加えて試験ストリップを汚す。汚した後、最終色に達するまでの時間を測定する。次に、試験ストリップのポリエチレンフィルム側から試験ストリップの最終色を観察し、その結果を記録する。組成物ごとに２つの試験ストリップを試験し、平均結果を記録する。
【００８２】
耐湿性試験方法
市販のおむつ芯をサイズ１５ｃｍ×１５ｃｍの片に切断する。おむつ芯の裏側シートの１ｃｍ×１５ｃｍストリップを除去しておむつプロトタイプを作成する。次に、積層物作成法によって作成した試験ストリップを、積層物の不織面が芯材料と接触するようにおむつプロトタイプ上に置く。試験ストリップを適所に保持し、Ｓｃｏｔｃｈ  Ｂｒａｎｄ  ３７３などの透明梱包テープを使って、試験ストリップのすべての辺を裏側シートに対して適所に封止する。次に、得られたプロトタイプおむつを、４０℃及び相対湿度７５％に維持された湿度室に入れる。所定の時間時期エージングした後で、プロトタイプおむつを湿度室から取り出し、ポリエチレンフィルムを通して試験ストリップの色を観察する。組成物ごとに２つの試験ストリップを試験し、色観察の平均を記録する。
【００８３】
熱安定性試験方法
湿気表示組成物のサンプル５０ｇを１００ミリリットル（ｍＬ）ガラスビーカに入れ、次にそのガラスビーカを１１０℃の炉に入れる。所定の時間時期エージングした後、試料の相分離とビーカの底に固形物があるかどうか確認する。相分離が起きた場合（例えば、液相分離又は可視粒子）は、組成物が均質でないと考えられる。相分離がない場合、組成物は均質であると考えられる。
【００８４】
対照１〜３と実施例１〜１８
表１〜３に示した成分とその量を使用して、対照１〜３と実施例１〜１８を以下のように作成した。シグマブレード混合器を、窒素がある状態で、温度１７７℃に設定した。粘着性付与剤と油の一部分と、酸、界面活性剤、及びロイコ染料のすべてを混合器に加え、すべての成分が溶融し均質で泡のない組成物ができるまで混合した。次に、高分子と残りの量の粘着性付与剤と油を組成物に加えて、対照１〜３の組成物が均質でないことを除き、均質な組成物が得られるまで組成物を剪断した。
【００８５】
対照４と実施例１９
組成物をシグマブレード混合器の代わりに縦型混合器内で作成し、撹拌バーを使って混合したことを除き、実施例１で使用された方法によって対照４と実施例１９の組成物を作成した。対照４の組成物は均質ではなかった。
【００８６】
実施例２０
表３に示した成分とその量を使用して、以下のように実施例２０を調製した。シグマブレード混合器を、窒素がある状態で、１７７℃の温度に設定した。次に、粘着性付与剤と油の一部の量とロイコ染料の全量を混合器に加え、すべての成分が均質組成物を形成するまで混合した。次に、高分子を組成物に加え、すべての成分が均質組成物を形成するまで組成物を剪断した。次に、界面活性剤を組成物に加え、均質になるまで組成物を剪断した。次に、酸と、残りの量の粘着性付与剤と油を、均質組成物が得られるまで混合しながら組成物に加えた。
【００８７】
対照１〜４と実施例１〜２０の組成物を、粘度、変色、耐湿性、及び熱安定性試験方法によって試験した。結果を以下の表１〜３に示す。耐湿性試験では、試料を約２４時間エージングした。熱的安定性試験では、試料を７２時間エージングした。
【００８８】
【表１】
0006755258.tif 000002
ＫＲＡＴＯＮ  Ｇ  １６５２＝スチレン−エチレン／ブチレン−スチレンブロック共重合体（Ｋｒａｔｏｎ  Ｐｏｌｙｍｅｒｓ  ＬＬＣ，Ｈｏｕｓｔｏｎ，Ｔｅｘａｓ）
ＥＳＣＯＲＥＮＥ  ＡＤ２５２８＝エチレン酢酸ビニル共重合体（ＥｘｘｏｎＭｏｂｉｌ  Ｃｈｅｍｉｃａｌ  Ｃｏｍｐａｎｙ，Ｈｏｕｓｔｏｎ，Ｔｅｘａｓ）
ＡＴＥＶＡ  ２８５０＝エチレン酢酸ビニル共重合体
ＥＳＣＯＲＥＺ  ５４００＝シクロ脂肪族炭化水素樹脂（ＥｘｘｏｎＭｏｂｉｌ  Ｃｈｅｍｉｃａｌ  Ｃｏｍｐａｎｙ，Ｈｏｕｓｔｏｎ，Ｔｅｘａｓ）
ＣＡＬＳＯＬ  ５５０＝ナフテン油（Ｃａｌｕｍｅｔ  Ｓｐｅｃｉａｌｔｙ  Ｐｒｏｄｕｃｔｓ，Ｉｎｄｉａｎａｐｏｌｉｓ，Ｉｎｄｉａｎａ）
ＲＨＯＤＡＣＡＬ  ＤＳ−１０＝ナトリウムドデシルベンゼンスルホン酸塩（Ｓｏｌｖａｙ  Ａｍｅｒｉｃａｓ，Ｉｎｃ．，Ｈｏｕｓｔｏｎ，Ｔｅｘａｓ）
ロイコ染料１＝Ｃｒｙｓｔａｌ  Ｖｉｏｌｅｔ  Ｌａｃｔｏｎｅ（Ｓｈａｎｇｈａｉ  Ｌｕｃｋｙ  Ｂ＆Ｃ  Ｔｅｃｈｎｏｌｏｇｙ  Ｃｏ．Ｌｔｄ．，Ｓｈａｎｇｈａｉ，Ｃｈｉｎａ）
ロイコ染料２＝Ｎ−１０２（Ｅｓｃｏ  Ｃｏ．ＬＬＣ，Ｍｕｓｋｅｇｏｎ，Ｍｉｃｈｉｇａｎ）
ＥＭＥＲＳＯＬ  １３２ＮＦステアリン酸（Ｅｍｅｒｙ  Ｏｌｅｏｃｈｅｍｉｃａｌｓ  ＧｍｂＨ，Ｇｅｒｍａｎｙ）
【００８９】
【表２】
0006755258.tif 000003
ロイコ染料１＝Ｃｒｙｓｔａｌ  Ｖｉｏｌｅｔ  Ｌａｃｔｏｎｅ（Ｓｈａｎｇｈａｉ  Ｌｕｃｋｙ  Ｂ＆Ｃ  Ｔｅｃｈｎｏｌｏｇｙ  Ｃｏ．Ｌｔｄ．，Ｓｈａｎｇｈａｉ，Ｃｈｉｎａ）
ロイコ染料３＝Ｂｌｕｅ  ２３０（Ｎａｇａｓｅ  Ｉｎｃ．，Ｊａｐａｎ）
高分子１＝ＡＴＥＶＡ  ２８５０エチレン酢酸ビニル共重合体
高分子２＝ＥＳＣＯＲＥＮＥ  ＡＤ２５２８エチレン酢酸ビニル共重合体
高分子３＝ＫＲＡＴＯＮ  Ｇ  １６５２、スチレン−エチレン／ブチレン−スチレンブロック共重合体
高分子４＝ＶＩＳＴＡＭＡＸＸ  ８８８０プロピレン／エチレン共重合体（ＥｘｘｏｎＭｏｂｉｌ  Ｃｈｅｍｉｃａｌ  Ｃｏｍｐａｎｙ，Ｉｒｖｉｎｇ，Ｔｅｘａｓ）
高分子５＝ＳＯＬＰＲＥＮＥ  ４１１スチレン−ブタジエン−スチレンブロック共重合体
高分子６＝ＶＥＣＴＯＲ  ６２４１Ａ、スチレン−ブタジエン−スチレンブロック共重合体（ＴＳＲＣ／Ｄｅｘｃｏ  Ｉｎｖｅｓｔｍｅｎｔ  Ｃｏｒｐ．，Ｈｏｕｓｔｏｎ，Ｔｅｘａｓ）
可塑剤１＝ＣＡＬＳＯＬ  ５５０、ナフテン油（Ｃａｌｕｍｅｔ  Ｓｐｅｃｉａｌｔｙ  Ｐｒｏｄｕｃｔｓ，Ｉｎｄｉａｎａｐｏｌｉｓ，Ｉｎｄｉａｎａ）
可塑剤２＝Ｄｒｙ  ＃１ヒマシ油（Ｖｅｒｔｅｌｌｕｓ  Ｐｅｒｆｏｒｍａｎｃｅ  Ｍａｔｅｒｉａｌｓ  Ｉｎｃ．，Ｂａｙｏｎｎｅ，Ｎｅｗ  Ｊｅｒｓｅｙ）
界面活性剤＝ＲＨＯＤＡＣＡＬ  ＤＳ−１０＝ドデシルベンゼンスルホン酸ナトリウム
酸１＝ＥＭＥＲＳＯＬ  １３２ＮＦステアリン酸
酸２＝ＦＯＲＡＬ  ＡＸロジン酸
酸３＝ＡＣ  ５１２０エチレンアクリル酸（Ｈｏｎｅｙｗｅｌｌ  Ｉｎｔｅｒｎａｔｉｏｎａｌ  Ｉｎｃ．，Ｍｏｒｒｉｓｔｏｗｎ，Ｎｅｗ  Ｊｅｒｓｅｙ）
粘着性付与剤１＝ＳＹＬＶＡＬＩＴＥ  ＲＥ−１００Ｌロジンエステル（Ａｒｉｚｏｎａ  Ｃｈｅｍｉｃａｌ  Ｃｏｍｐａｎｙ，Ｆｌｏｒｉｄａ）
粘着性付与剤２＝ＥＳＣＯＲＥＺ  ５４００脂環式炭化水素樹脂
粘着性付与剤３＝ＥＳＣＯＲＥＺ  ５６００芳香族変性脂環式炭化水素樹脂
（ＥｘｘｏｎＭｏｂｉｌ  Ｃｈｅｍｉｃａｌ  Ｃｏｍｐａｎｙ，Ｈｏｕｓｔｏｎ，Ｔｅｘａｓ）
紫外線安定剤＝ＴＩＮＵＶＩＮ  Ｐ（ＢＡＳＦ  Ｃｏｒｐｏｒａｔｉｏｎ）
酸化防止剤＝ＩＲＧＡＮＯＸ  １０１０
Ｈ＝均質
ＮＤ＝不検出
【００９０】
【表３】
0006755258.tif 000004
高分子７＝ＫＲＡＴＯＮ  Ｇ  １６５０＝スチレン−エチレン／ブチレン−スチレンブロック共重合体（Ｋｒａｔｏｎ  Ｐｏｌｙｍｅｒｓ  ＬＬＣ，Ｈｏｕｓｔｏｎ，Ｔｅｘａｓ）
【００９１】
実施例２１〜２４
表４に示した成分とその量を使って、実施例２１〜２３を以下のように調製した。シグマブレード混合器を、窒素がある状態で、１７７℃の温度に設定した。粘着性付与剤の一部分と、酸、油、ロイコ染料、酸化防止剤、及び紫外線安定剤をすべて混合器に加え、すべての成分が均質組成物を形成するまで混合した。次に、界面活性剤を混合器に加え、均質になるまで混合した。次に、高分子と残りの量の粘着性付与剤を組成物に加え、すべての成分が均質組成物を形成するまで組成物を剪断した。実施例２２では、黄色染料を組成物に加え、１４９℃（３００°Ｆ）に設定された縦型混合器を使用して均質になるまで混合した。
【００９２】
表４に示した成分とその量を使用して、実施例２４を以下のように調製した。シグマブレード混合器を、窒素がある状態で、１７７℃の温度に設定した。粘着性付与剤と油の一部と、酸、ロイコ染料、及び酸化防止剤をすべて混合器に加え、すべての成分が均質組成物を形成するまで混合した。次に、界面活性剤を混合器に加え、均質になるまで組成物を混合した。次に、高分子と残りの量の粘着性付与剤を組成物に加え、すべての成分が均質組成物を形成するまで組成物を剪断した。
【００９３】
実施例２１〜２４の組成物を、粘度、変色、耐湿性、及び熱安定性試験方法によって試験した。結果を以下の表４に示す。耐湿性試験では、試料を約２４時間エージングした。熱的安定性試験では、試料を７２時間エージングした。
【００９４】
【表４】
0006755258.tif 000005
＊実施例２４の粘度は１２１℃（２５０°Ｆ）で決定された。
ＮＡＣＣＯＮＯＬ  ９０Ｇ＝ナトリウムドデシルベンゼンスルホン酸塩（Ｓｔｅｐａｎ  Ｃｏｍｐａｎｙ，Ｎｏｒｔｈｆｉｅｌｄ，Ｉｌｌｉｎｏｉｓ）
ＷＥＳＴＲＥＺ  ５２９５＝変性ロジン樹脂（ＭｅａｄＷｅｓｔｖａｃｏ  Ｃｏｒｐ．，Ｒｉｃｈｍｏｎｄ，Ｖｉｒｇｉｎｉａ）
ＫＥＹＰＬＡＳＴ  ＯＲＡＮＧＥ＝染料（Ｋｅｙｓｔｏｎｅ，Ｉｎｃ．，Ｃｈｉｃａｇｏ，Ｉｌｌｉｎｏｉｓ）
【００９５】
他の実施形態は、請求項内にある。
１．少なくとも５重量％の水不溶性熱可塑性高分子と、少なくとも３重量％の陰イオン界面活性剤と、ロイコ染料と、酸、ロジン系粘着付与剤、可塑剤、及びこれらの組み合わせからなる群から選択される少なくとも１０重量％の成分と、を含むホットメルト湿気表示組成物であって、均質でありかつ水との接触後に変色を呈する、前記ホットメルト湿気表示組成物。
２．組成物が、少なくとも５重量％のロジン系粘着付与剤を含む、段落１の湿気表示組成物。
３．前記組成物が、約１０重量％〜６０重量％以下のロジン系粘着付与剤を含む、段落１又は２の湿気表示組成物。
４．前記組成物が、約１０重量％〜６０重量％以下の酸、ロジン系粘着付与剤、又はこれらの組み合わせを含み、前記酸がロジン酸を含み、前記ロジン系粘着付与剤が前記ロジン酸とは異なる、段落１〜３のいずれか１つの湿気表示組成物。
５．前記組成物が、少なくとも２重量％の酸を含む、段落１〜４のいずれか１つの湿気表示組成物。
６．前記組成物が、少なくとも２重量％のロジン酸を含む、段落１〜５のいずれか１つの湿気表示組成物。
７．前記組成物が、少なくとも５重量％の可塑剤を含む、段落１〜６のいずれか１つの湿気表示組成物。
８．酸、ロジン系粘着付与剤及び可塑剤からなる群から選択された少なくとも２つの成分を含み、前記ロジン系粘着付与剤が前記酸とは異なる、段落１〜７のいずれか１つの湿気表示組成物。
９．前記組成物が、可塑剤とロジン系粘着付与剤を含む、段落１〜８のいずれか１つの湿気表示組成物。
１０．前記組成物が、少なくとも約１５重量％のロジン系粘着付与剤、可塑剤又はこれらの組み合わせを含む、段落１〜９のいずれか１つの湿気表示組成物。
１１．前記組成物が、少なくとも約２０重量％のロジン系粘着付与剤、可塑剤、又はこれらの組み合わせを含む、段落１〜１０のいずれか１つの湿気表示組成物。
１２．前記組成物が、酸と可塑剤を含む、段落１〜１１のいずれか１つの湿気表示組成物。
１３．前記組成物が、少なくとも約１５重量％の可塑剤、酸及びこれらの組み合わせを含む、段落１〜１２のいずれか１つの湿気表示組成物。
１４．前記組成物が、少なくとも約２０重量％の酸、ロジン系粘着付与剤、又はこれらの組み合わせを含み、前記ロジン系粘着付与剤が前記酸とは異なる、段落１〜１３のいずれか１つの湿気表示組成物。
１５．前記組成物が、酸、可塑剤、及びロジン系粘着付与剤を含み、前記ロジン系粘着付与剤が前記酸とは異なる、段落１〜４のいずれか１つの湿気表示組成物。
１６．前記組成物が、約１０重量％〜９０重量％以下の前記水不溶性熱可塑性高分子を含む、段落１〜１５のいずれか１つの湿気表示組成物。
１７．前記組成物が、約１０重量％〜６５重量％以下の前記水不溶性熱可塑性高分子を含む、段落１〜１５のいずれか１つの湿気表示組成物。
１８．前記水不溶性熱可塑性高分子が、カルボン酸基を含まない、段落１〜１７のいずれか１つの湿気表示組成物。
１９．前記組成物が、１００℃で３０，０００センチポアズ以下の粘度を呈する、段落１〜１８のいずれかの湿気表示組成物。
２０．前記組成物が、１１０℃で約１０００ｃＰ〜約２０，０００ｃＰ以下の粘度を呈する、段落１〜１９のいずれか１つの湿気表示組成物。
２１．前記組成物が、約５重量％〜３０重量％以下の陰イオン界面活性剤を含む、段落１〜２０のいずれか１つの湿気表示組成物。
２２．前記組成物が、溶存ロイコ染料粒子を含む、段落１〜２１のいずれか１つの湿気表示組成物。
２３．前記組成物が、１１０℃で１日間維持されたときに均質のままである、段落１〜２２のいずれか１つの湿気表示組成物。
２４．前記組成物が、１１０℃で２日間維持されたときに均質のままである、段落１〜２２のいずれか１つの湿気表示組成物。
２５．前記組成物が、１１０℃で３日間維持されたときに均質のままである、段落１〜２２のいずれか１つの湿気表示組成物。
２６．前記ロイコ染料以外の着色剤を更に含む、段落１〜２２のいずれか１つの湿気表示組成物。
２７．前記組成物は、前記組成物が水と接触されたときに前記ロイコ染料のプロトン化形態によって示される色を呈する、段落２６の湿気表示組成物。
２８．前記組成物が、水と接触されたときに青色を呈する、段落２６と段落２７のいずれか１つの湿気表示組成物。
２９．湿気表示組成物を作成する方法であって、ロイコ染料、陰イオン界面活性剤、並びにロジン系粘着付与剤、酸、可塑剤及びこれらの組み合わせから選択された少なくとも１つの成分を加熱し混合しながら組み合わせて溶融組成物を形成するステップと、その後で水不溶性熱可塑性高分子を前記溶融組成物に加えるステップを含む方法。
３０．前記ロイコ染料が、組み合わせるステップの前に粒子の形である、段落２９の方法。
３１．前記溶融組成物が、前記水不溶性熱可塑性高分子を加える前に均質である、段落２９と段落３０のいずれか１つの方法。
３２．少なくとも１つの追加成分を前記溶融混合物に加えるステップを更に含む、段落２９〜３１のいずれか１つの方法。
３３．均質組成物を形成するステップを更に含む、段落２９〜３３のいずれか１つの方法。
３４．少なくとも１０重量％のカルボキシル基を含まない水不溶性熱可塑性高分子、陰イオン界面活性剤、ロイコ染料、並びに酸、ロジン系粘着付与剤、可塑剤及びこれらの組み合わせからなる群から選択された少なくとも１つの成分を含むホットメルト湿気表示組成物であって、均質でありかつ水と接触後に変色を呈する前記ホットメルト湿気表示組成物。
３５．第１の基材と、前記第１の基材上に配置された段落１〜２９及び段落３４のいずれか１つの前記ホットメルト湿気表示組成物を含む使い捨て吸収性物品。
３３．前記第２の基材と、前記第１の基材と前記第２の基材の間に配置された前記湿気表示組成物とを含む、段落３２の使い捨て吸収性物品。
３４．前記物品が、おむつ、衛生パッド、手術パッド、ドレープ、ガウン、化粧紙、躾パンツ、尿漏れ防止パッド、包帯、肉梱包吸収剤、ふきん、ティシュ、タオル、マットレスカバー、及びこれらの組み合わせからなる群から選択される、段落３２と段落３３のいずれか１つの使い捨て吸収性物品。